(57)【要約】【課題】  表示品位を落とすことなく、応答性に優れたエレクトロクロミック素子を提供すること。【解決手段】  少なくとも一方の電極層とエレクトロクロミック層の間に導電層を具備し、エレクトロクロミック層との界面に凹凸形状を有することで、接触界面の表面積を広くして配線抵抗を低くし表示切替速度（応答速度）を速めるとともに、凹凸形状の大きさを好適化することで光透過性の低下を抑え、反射率（明度）及びコントラストの高いエレクトロクロミック素子とする。【選択図】    図１
2016114916.tif 000002
【特許請求の範囲】
【請求項１】
基材上に少なくとも電極層とエレクトロクロミック層とを順に積層して形成された２枚の基板が、電解質層を挟んで対向するように配置されたエレクトロクロミック素子において、少なくとも一方の電極層とエレクトロクロミック層の間に導電層を具備し、エレクトロクロミック層との界面に凹凸形状を有することを特徴とする、エレクトロクロミック素子。
【請求項２】
前記凹凸形状を有する導電層の凸部の最大ピークまでの膜厚をｔ、該導電層に接する前記凹凸形状を有するエレクトロクロミック層の凸部の最大ピークまでの膜厚をｔｅｃとするとき、該導電層の凹凸形状の算術平均粗さＲａは次式
【数１】
2016114916.tif 000005
の範囲内にあることを特徴とする、請求項１に記載のエレクトロクロミック素子。
【請求項３】
前記凹凸形状を有する導電層の、凸部の最大ピークまでの膜厚ｔが１０ｎｍ≦ｔ≦１０００ｎｍであることを特徴とする、請求項１または２に記載のエレクトロクロミック素子。
【請求項４】
前記凹凸形状を有するエレクトロクロミック層の、凸部の最大ピークまでの膜厚ｔｅｃが１００ｎｍ≦ｔｅｃ≦２０００ｎｍであることを特徴とする、請求項１〜３のいずれかに記載のエレクトロクロミック素子。
【請求項５】
前記凹凸形状を有する導電層は、波長３８０〜７８０ｎｍの光に対する透過率が５０％以上であることを特徴とする、請求項１〜４のいずれかに記載のエレクトロクロミック素子。
【請求項６】
前記凹凸形状を有する導電層は、少なくとも導電粒子及びバインダー材料から構成されることを特徴とする、請求項１〜５のいずれかに記載のエレクトロクロミック素子。
【請求項７】
前記凹凸形状を有する導電層中に導電粒子が含まれる割合は、該導電層全体の７０体積％以上であることを特徴とする、請求項６に記載のエレクトロクロミック素子。
【発明の詳細な説明】
【技術分野】
【０００１】
本発明は、表示デバイスや調光材料等として使用されるエレクトロクロミック素子に関する。
【背景技術】
【０００２】
近年、画像表示装置としてバックライトを使用した液晶表示装置が主流であるが、目にかかる負担が大きく、長時間見続ける用途には適していない。
【０００３】
目に対する負担が小さい表示装置として、一対の電極間に電気泳動表示層を備える反射型表示装置が提案されている（特許文献１参照）。この電気泳動式表示装置は、印刷された紙面と同様に、反射光によって文字や画像を表示するものであるため、目に対する負担が小さく、画面を長時間見続ける作業に適している。
【０００４】
しかしながら、電気泳動式表示装置は、構造上、電気泳動表示層上に、赤、緑、青の３原色の画素からなるカラーフィルタを設けて多色表示するため、カラーフィルタ自身が光を吸収し、表示素子の反射率が低下し、それに伴ってコントラストが低下する。
【０００５】
一方、上記のようなカラーフィルタを設けず、反射型の表示装置を実現するための有望な技術として、エレクトロクロミズム現象を用いる方式がある。
【０００６】
電圧を印加することで、可逆的に酸化還元反応が起こり、可逆的に色が変化する現象をエレクトロクロミズムという。このエレクトロクロミズム現象を引き起こすエレクトロクロミック化合物の発色／消色を利用した表示素子が、エレクトロクロミック素子である。このエレクトロクロミック素子については、反射型の表示素子であること、メモリー効果があること、低電圧で駆動できることから、電子ペーパー用途の表示素子技術の有力な候補として、材料開発からデバイス設計に至るまで、幅広く研究開発が行われている。
【０００７】
しかしながら、液晶表示装置と比較して、エレクトロクロミック素子は流れる電流が大きいため、電極の配線抵抗が大きいと応答速度が遅くなったり、端子からの距離によって表示速度にバラツキが生じたり、配線抵抗部分でのエネルギーロスにより消費電力が増大したりする等の問題があった。
【０００８】
この問題の解決に向け、それぞれ電極層（上部電極層、下部電極層）を形成した２つの基板（上部基板、下部基板）が、エレクトロクロミック層と電解質層を挟んで対向するように配置された従来のエレクトロクロミック素子に対して、上部基板と上部電極層、または、上部電極層とエレクトロクロミック層との間に低抵抗配線層を具備することで、配線抵抗を小さくし、応答速度を速める構成が提案されている（特許文献２参照）。しかし、この構成の場合、低抵抗配線層は金属箔膜または合金薄膜であるために、膜厚の増加に対する透過率低下の割合が大きく、表示素子の反射率（明度）が低下し、それに伴ってコントラストが低下するという問題がある。
【先行技術文献】
【特許文献】
【０００９】
【特許文献１】特公昭５０−０１５１１５号公報
【特許文献２】特許第４４１２５２９号
【発明の概要】
【発明が解決しようとする課題】
【００１０】
本発明は上記問題に鑑みてなされたものであって、応答速度を速めるとともに、光透過性の低下を抑え、反射率（明度）及びコントラストの高いエレクトロクロミック素子を提供することを目的とする。
【課題を解決するための手段】
【００１１】
上記課題を解決するために、請求項１に記載の本発明は、基材上に少なくとも電極層とエレクトロクロミック層とを順に積層して形成された２つの基板が、電解質層を挟んで対向するように配置されたエレクトロクロミック素子において、少なくとも一方の電極層とエレクトロクロミック層の間に、エレクトロクロミック層との界面に凹凸形状を有する導電層を具備することを特徴とする、エレクトロクロミック素子としたものである。
【００１２】
請求項２に記載の本発明は、前記凹凸形状を有する導電層の凸部の最大ピークまでの膜厚をｔ、該導電層に接する前記凹凸形状を有するエレクトロクロミック層の凸部の最大ピークまでの膜厚をｔｅｃとするとき、該導電層の凹凸形状の算術平均粗さＲａは次式
【数２】
2016114916.tif 000003
の範囲内にあることを特徴とする、請求項１に記載のエレクトロクロミック素子としたものである。
【００１３】
請求項３に記載の本発明は、前記凹凸形状を有する導電層の、凸部の最大ピークまでの膜厚ｔが１０ｎｍ≦ｔ≦１０００ｎｍであることを特徴とする、請求項１または２に記載のエレクトロクロミック素子としたものである。
【００１４】
請求項４に記載の本発明は、前記凹凸形状を有するエレクトロクロミック層の、凸部の最大ピークまでの膜厚ｔｅｃが１００ｎｍ≦ｔｅｃ≦２０００ｎｍであることを特徴とする、請求項１〜３のいずれかに記載のエレクトロクロミック素子としたものである。
【００１５】
請求項５に記載の本発明は、前記凹凸形状を有する導電層は、波長３８０〜７８０ｎｍの光に対する透過率が５０％以上であることを特徴とする、請求項１〜４のいずれかに記載のエレクトロクロミック素子としたものである。
【００１６】
請求項６に記載の本発明は、前記凹凸形状を有する導電層は、少なくとも導電粒子及びバインダー材料から構成されることを特徴とする、請求項１〜５のいずれかに記載のエレクトロクロミック素子としたものである。
【００１７】
請求項７に記載の本発明は、前記凹凸形状を有する導電層中に導電粒子が含まれる割合は、該導電層全体の７０体積％以上であることを特徴とする、請求項６に記載のエレクトロクロミック素子としたものである。
【発明の効果】
【００１８】
本発明によれば、電極層とエレクトロクロミック層の間に、エレクトロクロミック層との界面に凹凸形状を有する導電層を具備することで、接触界面の表面積を広くして配線抵抗を低くし応答速度を速めるとともに、凹凸形状の大きさを好適化することで光透過性の低下を抑え、反射率（明度）及びコントラストの高いエレクトロクロミック素子を提供することができる。
【図面の簡単な説明】
【００１９】
【図１】本発明の一実施形態に係るエレクトロクロミック素子の概略断面図。
【図２】本発明の一実施形態に係るエレクトロクロミック素子の導電層／エレクトロクロミック層界面の概略断面図。
【図３】従来構造のエレクトロクロミック素子の概略断面図。
【発明を実施するための形態】
【００２０】
以下、本発明の実施の形態について詳細に説明するが、はじめに本発明のエレクトロクロミック素子の構造とそれらを構成する材料、及び作製方法について説明し、その後本発明で規定する数値範囲の意味について説明する。
【００２１】
図１は、本発明の一実施形態に係るエレクトロクロミック素子の概略断面図である。図１に示すように、本発明のエレクトロクロミック素子では、電極層とエレクトロクロミック層とを順に積層して形成された２枚の積層基板１０、２０が、電解質層を挟んで対向するように配置され、少なくとも一方の（図１の場合は２枚の積層基板ともに）電極層とエレクトロクロミック層の間に導電層を具備しており、エレクトロクロミック層と導電層の界面は凹凸形状となっている。
【００２２】
尚、電極層は電圧を印加するために２つの積層基板ともに必要であり、エレクトロクロミック層も一方のエレクトロクロミック層で酸化反応が進行している場合は、もう一方のエレクトロクロミック層では還元反応が進行し、そこで電荷のやり取りを行って酸化還元反応が進行するため、２枚の積層基板ともに必要である。また、導電層は一方の積層基板にのみ存在する形態もありうるが、応答速度を上げるために２枚の積層基板ともに存在するほうが好ましい。
【００２３】
また、図１の構造は上下対称であるため、「裏面側」から見ることもできるが、「表示面側」の発色／消色反転表示となるのみであるため、ここでは、「表示面」側からのみ見ることとし、第１の積層基板１０側を表示面側、第２の積層基板２０側を裏面側とする。
【００２４】
導電層に凹凸形状を形成するには、導電層を成膜後に、導電層表面にリソグラフィ、エッチンング、インプリント、レーザ加工等の後加工処理を行う方法がある。あるいは、何らかの湿式成膜法や自己整合法などで、導電層の成膜時点で凹凸形状を形成する方法も考えられる。前者の後加工処理を行う方法は一般に工程数が多くなり、設備も大がかりになるという欠点がある。
【００２５】
以下の一実施形態の説明では、凹凸形状を有する導電層を形成する方法として、導電粒子とバインダー材料を使って、凹凸形状を有する導電層を形成する場合について説明する。
【００２６】
図１に示すエレクトロクロミック素子は、第１の基材１１の上に第１の電極層１２、第１の導電層１３、第１のエレクトロクロミック層１４、電解質層３０、接着層３１、第２のエレクトロクロミック層２４、第２の導電層２３、第２の電極層２２、及び第２の基材２１を、順に積層した構造をとる。図２には、第１の導電層１３と第１のエレクトロクロミック層１４の界面を示し、導電粒子３３とバインダー材料３４から形成される第１の導電層１３上に、第１のエレクトロクロミック層１４が形成されている。尚、第２の導電層２３と第２のエレクトロクロミック層２４についても同様である。
【００２７】
第１の基材１１及び第２の基材２１は、少なくとも一方が光透過性基材であれば特に限定されるものではないが、ガラス基板、高分子フィルム等の基材が用いられる。高分子フィルムの材料としては、テトラアセチルセルロース (ＴＡＣ) 、ポリエチレンテレフタレート (ＰＥＴ) 、ポリエチレンナフタレート (ＰＥＮ) 、シンジオタクチックポリスチレン (ＳＰＳ) 、ポリフェニレンスルフィド (ＰＰＳ) 、ポリカーボネート (ＰＣ) 、ポリアリレート (ＰＡｒ) 、ポリスルフォン (ＰＳＦ) 、ポリエーテルスルフォン (ＰＥＳ) 、ポリエーテルイミド (ＰＥＩ) 、環状ポリオレフィンなどが挙げられる。
【００２８】
第１の電極層１２及び第２の電極層２２は、導電性を有する材料であることの他に、前記光透過性基材と接する電極層は光透過性を確保する必要があるため、透明且つ導電性に優れた透明性導電材料が用いられる。透明性導電材料としては、ＩＴＯ等の酸化インジウム系、酸化スズ系、酸化亜鉛系のような透明性を有する導電性酸化物、またはカーボンナノチューブやチオフェン系化合物などを用いることができる。電極層の形成には、蒸着法、スパッタ法、ＣＶＤ法などの乾式成膜法や、塗液を用いた湿式成膜法などの従来技術を用いることができる。
【００２９】
エレクトロクロミック層と接する第１の導電層１３及び第２の導電層２３の表面は、凹凸形状を有するが、この凹凸は導電粒子３３の粒子形状により実現され、凹凸の大きさは、導電粒子３３の粒径と、導電層中の導電粒子３３の濃度（体積％）に依存する。
【００３０】
導電粒子３３とバインダー材料３４からなる導電層の形成方法としては、特に限定されることはないが、導電粒子３３をバインダー材料３４及び溶媒と混合して塗料とし、スクリーン印刷、スピンコート、ダイコーティング、コンマコート、グラビアコートなどの汎用の塗布技術を用いることができる。
【００３１】
導電層を形成する塗料に用いる溶媒としては、分散可能であれば特に限定されることはなく、水、メタノール、エタノール、プロパノール、イソプロピルアルコール、ブタノール、ヘキサノール、ヘプタノール、オクタノール、デカノール、シクロヘキサノール、及びテルピネオール等のアルコール類、エチレングリコール、及びプロピレングリコールプロピレングリコール等のグリコール類、アセトン、メチルエチルケトン、及びジエチルケトン等のケトン類、酢酸エチル、酢酸ブチル、及び酢酸ベンジル等のエステル類、メトキシエタノール、及びエトキシエタノール等のエーテルアルコール類、ジオキサン、及びテトラヒドロフラン等のエーテル類、Ｎ，Ｎ−ジメチルホルムアミド等の酸アミド類、ベンゼン、トルエン、キシレン、トリメチルベンゼン、及びドデシルベンゼン等の芳香族炭化水素類、ヘキサン、ヘプタン、オクタン、ノナン、デカン、ウンデカン、ドデカン、トリデカン、テトラデカン、ペンタデカン、ヘキサデカン、オクタデカン、ノナデカン、エイコサン、及びトリメチルペンタン等の長鎖アルカン、シクロヘキサン、シクロヘプタン、及び、シクロオクタン等の環状アルカン等のような常温で液体の溶媒を適宜選択して使用すればよい。
【００３２】
導電粒子３３としては、ＩＴＯ（スズドープ酸化インジウム）、ＡＴＯ（アンチモンドープ酸化スズ）、ＩＺＯ（インジウム亜鉛酸化物）、ＴＯ（酸化スズ）、ＰＴＯ（リンドープ酸化スズ）等の透明性を有する導電性酸化物粒子を用いることが好ましい。
【００３３】
バインダー材料３４は、導電粒子３３を固着するために用いるものであり、ポリビニルアルコール樹脂、塩ビ−酢ビ樹脂、アクリル樹脂、エポキシ樹脂、メラミン樹脂、ウレタン樹脂、アルキッド樹脂、ポリエステル樹脂、エチレン酢酸ビニル共重合体、アクリル−スチレン共重合体、繊維素樹脂、フェノール樹脂、アミノ樹脂、フッ素樹脂、シリコーン樹脂、石油樹脂、セラック、ロジン誘導体、ゴム誘導体などの天然系樹脂などが挙げられる。
【００３４】
第１のエレクトロクロミック層１４及び第２のエレクトロクロミック層２４に含まれるエレクトロクロミック化合物の材料としては、酸化還元により色の変化を起こす材料が用いられる。このような材料として、ポリマー系、色素系、金属錯体、金属酸化物等の公知のエレクトロクロミック化合物を用いることができる。
【００３５】
具体的に、ポリマー系及び色素系のエレクトロクロミック化合物として、アゾベンゼン
系、アントラキノン系、ジアリールエテン系、ジヒドロプレン系、スチリル系、スチリルスピロピラン系、スピロオキサジン系、スピロチオピラン系、チオインジゴ系、テトラチアフルバレン系、テレフタル酸系、トリフェニルメタン系、トリフェニルアミン系、ナフトピラン系、ビオロゲン系、ピラゾリン系、フェナジン系、フェニレンジアミン系、フェノキサジン系、フェノチアジン系、フタロシアニン系、フルオラン系、フルギド系、ベンゾピラン系、メタロセン系、等の低分子系有機エレクトロクロミック化合物、ポリアニリン、ポリチオフェン等の導電性高分子化合物を用いることができる。
【００３６】
一方、金属錯体系及び金属酸化物系のエレクトロクロミック化合物としては、酸化チタン、酸化バナジウム、酸化タングステン、酸化インジウム、酸化イリジウム、酸化ニッケル、プルシアンブルー等の無機系エレクトロクロミック化合物が用いられる。
【００３７】
エレクトロクロミック層の形成方法としては、特に限定されることはないが、例えばエレクトロクロミック材料３５を水に分散して塗布し、焼結して形成することができる。
【００３８】
電解質層３０の材料としては、一般的に、支持塩を溶媒に溶解させたものが用いられる。支持塩として、例えば、アルカリ金属塩、アルカリ土類金属塩等の無機イオン塩、４級アンモニウム塩や酸類、アルカリ類の支持塩を用いることができる。具体的に、ＬｉＣｌＯ４、ＬｉＢＦ４、ＬｉＡｓＦ６、ＬｉＰＦ６、ＬｉＣＦ３ＳＯ３、ＬｉＣＦ３ＣＯＯ、ＫＣｌ、ＮａＣｌＯ３、ＮａＣｌ、ＮａＢＦ４、ＮａＳＣＮ、ＫＢＦ４、Ｍｇ (ＣｌＯ４) ２、Ｍｇ (ＢＦ４) ２等を用いることができる。また、溶媒として、例えば、プロピレンカーボネート、アセトニトリル、γ−ブチロラクトン、エチレンカーボネート、スルホラン、ジオキソラン、テトラヒドロフラン、２−メチルテトラヒドロフラン、ジメチルスルホキシド、１，２−ジメトキシエタン、１，２−エトキシメトキシエタン、ポリエチレングリコール、アルコール類、が用いられる。その他、支持塩を溶媒に溶解させた液体状の電解質に特に限定されるものではないため、ゲル状の電解質や、ポリマー電解質等の固体電解質も用いられる。
【００３９】
また、電解質層３０に分散させる反射材料として、例えば、酸化チタン、酸化アルミニウム、酸化亜鉛、酸化セシウム、酸化イットリウム、シリカなどの白色反射材料を用いることにより、一方（表示面側）のエレクトロクロミック層の発色のみが表示され、他方のエレクトロクロミック層の発色状態を見えなくすることができる。この場合、表示面側のエレクトロクロミック層が消色状態の時は、電解質層３０の白色の反射光が確認できることになる。
【００４０】
電解質層３０の形成方法としては、スクリーン印刷、スピンコート、ダイコート等の一般的な塗布方法で塗布し、容易に形成することができるが、これに限られるものではない。
【００４１】
接着層３１の材料としては、公知の接着性樹脂を使用することができるが、例えば、エポキシ樹脂、アクリル樹脂、シリコーン樹脂などの光硬化型接着性樹脂、熱硬化型接着性樹脂ポリエチレン、ポリプロピレンなどの酸変性物からなる熱可塑性接着性樹脂などを使用することができる。接着層３１には、必要に応じてギャップ制御のためにガラスや樹脂からなる球状、棒状などのスペーサーを混入することができる。
【００４２】
接着層３１の形成方法としては、材料やパターンに応じて、スピンコート、スプレーコート、フレキソ、グラビア、マイクログラビア、凹版オフセットなどのコーティング法、印刷法や、インクジェット法、ディスペンサ塗布、ノズル吐出、転写法、ラミネート法などを用いることができる。スピンコートやスプレーコートはマスクをして塗布することでパターン塗布することができる。
【００４３】
接着層３１を介して第１の積層基板１０と第２の積層基板２０とを貼り合わせる工程は、気泡等の混入防止のため真空中で行うことが好ましいが、特に限定されるものではない。
【００４４】
以下、本発明の請求項で規定する、数値範囲の意味について説明する。
【００４５】
本発明のエレクトロクロミック素子では、エレクトロクロミック層と導電層との接触界面の表面積を広くして配線抵抗を低くするとともに、光透過性の低下を抑えるために好適な凹凸形状を有する導電層を具備している。
【００４６】
前記導電層の凹凸（正確にはエレクトロクロミック層と導電層との界面の凹凸）は、導電層の凸部の最大ピークまでの膜厚をｔ（図１参照）、導電層に接する前記凹凸形状を有するエレクトロクロミック層の凸部の最大ピークまでの膜厚をｔｅｃ（図１参照）とするとき、導電層の凹凸形状のＲａが前記（数式１）の範囲内にあることが好ましい。ここでＲａは、日本工業規格（ＪＩＳ）で規定する算術平均粗さである。
【００４７】
Ｒａ＝５ｎｍ未満であると、導電粒子の最も小さいレベルの粒径より小さくなり、凹凸により接触界面の表面積を広げることによる効果が過少になる。Ｒａがｔ／２よりも大きくなると、導電層の膜厚に対して大きくなりすぎ、導電層の膜厚バラツキにより表示切替速度（応答速度）のバラツキが生じ、表示ムラが発生する。また、ｔｅｃ／２よりも大きくなると、エレクトロクロミック層の膜厚に対して大きくなりすぎ、エレクトロクロミック層の膜厚バラツキによる色ムラが発生し、表示品位が損なわれてしまう。
【００４８】
導電層の膜厚ｔに関しては、１０ｎｍ以上１０００ｎｍ以下の範囲にあることが好ましく、より好ましくは、１０ｎｍ以上５００ｎｍ以下の範囲である。１０００ｎｍを超えると、光透過性が落ち、反射率が低下してしまうとともに、配線抵抗が大きくなり、応答速度が遅くなる。一方、１０ｎｍ未満であると、導電粒子の粒径より小さくなり、凹凸により接触界面の表面積を広げることによる効果が過少になる。さらに、導電層の膜厚が５００ｎｍ以下であると、膜厚が薄い分高い透過率を維持し、高反射率を維持することができるため、より好ましい。
【００４９】
また、エレクトロクロミック層の膜厚ｔｅｃに関しては、１００ｎｍ以上２０００ｎｍ以下の範囲にあることが好ましい。２０００ｎｍを超えると、消色時の光透過性が落ち、電解質層からの反射率の低下を招く。一般に、エレクトロクロミック層の膜厚が薄いほど透明（消色）時の透過率が上がり、電解質層からの反射率が高いエレクトロクロミック素子を得ることができるが、１００ｎｍ未満であると、膜厚不足による着色時の彩度低下が引き起こされる。
【００５０】
前記凹凸形状を有する導電層は、コントラストなどの表示品位を十分に有するためには、波長３８０〜７８０ｎｍの光に対する透過率が５０％以上であることが好ましい。
【００５１】
導電層を導電粒子及びバインダー材料から構成する場合、導電層中に導電粒子が含まれる割合は、７０体積％以上の範囲にあることが好ましく、より好ましくは、８０体積％以上の範囲である。７０体積％未満であると、導電粒子間の距離が遠くなり、抵抗が高くなり、応答性が悪化してしまう。
【実施例】
【００５２】
以下、本発明の実施例及び比較例を説明するが、本発明はこの実施例にのみ限定されるものではない。
【００５３】
＜実施例１＞
先ず、透明基板である平行平板のガラスからなる第１の基材１１、及び第２の基材２１上に、スパッタリング法を用いてＩＴＯを成膜し、その後、フォトリソグラフィ法を用いてパターン形成し、ＩＴＯ膜（４００ｎｍ）よりなる第１の電極層１２、及び第２の電極層２２を形成した。
【００５４】
次に、トルエン（和光純薬工業製）を溶媒として、バインダー材料３４としてのＰＭＭＡ（和光純薬工業製）と導電粒子３３としての平均粒径３０ｎｍのＩＴＯ粒子（三菱マテリアル電子化成製）を体積比＝ＰＭＭＡ：ＩＴＯ＝１：９の割合で混合撹拌し、導電層形成用の塗料を作製した。この塗料を第１の電極層１２及び第２の電極層２２のＩＴＯ膜上へスピンコート法にて塗布し、１５０℃で１０分焼成してトルエンを消失させ、膜厚９０ｎｍの第１の導電層１３及び第２の導電層２３を形成した。この時、触針式の測定機で表面粗さＲａを測定したところ、１５ｎｍであった。
【００５５】
次に、エレクトロクロミック材料３５として、表示面側の第１エレクトロクロミック層１４には酸化タングステンを、裏面側の第２エレクトロクロミック層２４にはプルシアンブルーを選択した。酸化タングステンを分散させた１．０ｍｏｌ／Ｌ分散液を調製し、この分散液を第１の導電層１３上に塗布し、膜厚３００ｎｍの第１のエレクトロクロミック層１４を形成した。さらに、プルシアンブルーを分散させた１．０ｍｏｌ／Ｌプルシアンブルー分散液を調製し、この分散液を第２の導電層２３上にスピンコート法にて塗布し、膜厚３００ｎｍの第２のエレクトロクロミック層２４を形成した。
【００５６】
電解質材料として、炭酸プロピレン（和光純薬工業製）に０．１ｍｏｌ／Ｌの過塩素酸リチウム（和光純薬工業製）を溶解した電解液に、更に２０重量％の酸化チタン（石原産業製Ｒ−８３０）、１０重量％のＰＭＭＡ（和光純薬工業製）を分散させ、電解質層３０を形成する材料を調製した。酸化チタンは前述のように、白色反射材料であるので、表示面側のエレクトロクロミック層１４の発色のみが表示され、消色時は電解質層３０の白色の反射光が確認されることになる。
【００５７】
続いて、第２のエレクトロクロミック層２４／第２の導電層２３／第２の電極層２２／第２の基材２１を積層させた第２の積層基板２０の周縁部に、ギャップ制御用としての粒径５０μｍのスペーサー粒子（ミクロパール、積水化学工業社製）を適量入れた紫外線硬化型接着材をディスペンサにより塗布し、ダム状の遮蔽物を形成した。次に、前記遮蔽物内に、前記電解質層３０を形成する材料を均等に流し込んだ。その上から第１の基材１１／第１の電極層１２／第１の導電層１３／第１のエレクトロクロミック層１４を積層させた第１の積層基板１０を重ね合わせ、５００ｍＪ／ｃｍ２（波長４２０ｎｍ）の光を照射して前記紫外線硬化型接着材を硬化して接着層３１を形成し、本発明のエレクトロクロミック素子を作製した。
【００５８】
得られたエレクトロクロミック素子のＩＴＯ電極１２、２２間に１．５Ｖの電圧を１０秒間印加し、表示面側から目視したところ、青から透明に着色変化し、電解質層３０の白色が目視で確認でき、酸化タングステンの酸化還元に伴うエレクトロクロミック挙動が確認できた。また、この素子に標準光であるＤ６５光源を照射したときの反射率の値は、酸化（白）時は５１％、還元（青）時は１０％であった。表示切替速度（応答速度）は、青→白に約５秒、白→青に約４秒であった。
【００５９】
＜実施例２＞
ＰＭＭＡバインダー、ＩＴＯ導電粒子からなる導電層を、表示面側の第１の積層基板のみに積層し、裏面側の第２の積層基板には省略した以外は、実施例１と同じ材料、製法により、本発明のエレクトロクロミック素子を作製した。
【００６０】
得られたエレクトロクロミック素子のＩＴＯ電極間に１．５Ｖの電圧を１０秒間印加し、表示面側から目視したところ、青から透明に着色変化し、電解質層３０の白色が目視で確認でき、酸化タングステンの酸化還元に伴うエレクトロクロミック挙動が確認できた。また、この素子に標準光であるＤ６５光源を照射したときの反射率の値は、酸化（白）時は５１％、還元（青）時は１０％であった。表示切替速度は、青→白に約６秒、白→青に約５秒であった。表示面側の導電層は実施例１と同じであるので、反射率は実施例と同じ値になったが、裏面側に導電層がない分だけ配線抵抗が大きくなり、表示切替速度は実施例１よりもやや遅くなった。
【００６１】
＜比較例１＞
導電層の膜厚を１５００ｎｍとした以外は、実施例１と同じ材料、製法により、エレクトロクロミック素子を作製した。
【００６２】
得られたエレクトロクロミック素子のＩＴＯ電極間に１．５Ｖの電圧を１０秒間印加し、表示面側から目視したところ、青から透明に着色変化し、電解質層３０の白色が目視で確認でき、酸化タングステンの酸化還元に伴うエレクトロクロミック挙動が確認できた。また、この素子に標準光であるＤ６５光源を照射したときの反射率の値は、酸化（白）時は４４％、還元（青）時は５％であった。表示切替速度は、青→白に約１０秒、白→青に約９秒であった。導電層の膜厚が厚くなった分、光透過性が落ち、エレクトロクロミック層及び電解質層からの反射率が低下するとともに、高抵抗化による表示切替速度の低下が見られた。
【００６３】
＜比較例２＞
バインダー材料３４としてのＰＭＭＡ（和光純薬工業製）と導電粒子３３としての平均粒径３０ｎｍのＩＴＯ粒子（三菱マテリアル電子化成製）を体積比＝ＰＭＭＡ：ＩＴＯ＝６：４の割合とした以外は、実施例１と同じ材料、製法により、エレクトロクロミック素子を作製した。
【００６４】
得られたエレクトロクロミック素子のＩＴＯ電極間に１．５Ｖの電圧を１０秒間印加し、表示面側から目視したところ、青から透明に着色変化し、電解質層３０の白色が目視で確認でき、酸化タングステンの酸化還元に伴うエレクトロクロミック挙動が確認できた。また、この素子に標準光であるＤ６５光源を照射したときの反射率の値は、酸化（白）時は５３％、還元（青）時は１１％であった。表示切替速度は、青→白に約９秒、白→青に約９秒であった。導電粒子３３の添加量が少なかった分、導電層中の導電材料の占める体積割合が少なくなり、高抵抗化し、表示切替速度が遅くなった。
【００６５】
＜比較例３＞
下記のように、導電粒子の粒径、導電層の膜厚を変更した以外は、実施例１と同じ材料、製法により、エレクトロクロミック素子を作製した。
【００６６】
トルエン（和光純薬工業製）を溶媒として、バインダー材料３４としてのＰＭＭＡ（和光純薬工業製）と導電粒子３３としての平均粒径６００ｎｍのＩＴＯ粒子（三菱マテリアル電子化成製）を体積比＝ＰＭＭＡ：ＩＴＯ＝１：９の割合で混合撹拌し、導電層形成用の塗料を作製した。この塗料を第１の電極層１２及び第２の電極層２２のＩＴＯ膜上へスピンコート法にて塗布し、１５０℃で１０分焼成してトルエンを消失させ、膜厚１２００ｎｍの第１の導電層１３及び第２の導電層２３を形成した。この時、触針式の測定機で表面粗さＲａを測定したところ、２００ｎｍであった。尚、Ｒａは実施例１よりも大きくなったが、エレクトロクロミック層の形成は実施例１と同様の工程で行った。
【００６７】
得られたエレクトロクロミック素子のＩＴＯ電極間に１．５Ｖの電圧を１０秒間印加し、表示面側から目視したところ、青から透明に着色変化し、電解質層３０の白色が目視で確認でき、酸化タングステンの酸化還元に伴うエレクトロクロミック挙動が確認できた。また、この素子に標準光であるＤ６５光源を照射したときの反射率の値は、導電層の膜厚増加により酸化（白）時は４７％、還元（青）時は７％となり、色ムラが観察された。表示切替速度は、青→白に約９秒、白→青に約９秒であった。導電層の表面粗さＲａが大きくなった影響でエレクトロクロミック層の膜厚バラツキができ、色ムラとなった。
【００６８】
＜比較例４＞
実施例１と同じ材料、製法により、第１の導電層、及び第２の導電層を形成した後、両導電層の表面粗さがＲａ＝２ｎｍとなるよう両導電層を表面研磨し平滑にする工程を追加した。その後、実施例１と同じ材料、製法により、エレクトロクロミック素子を作製した。
【００６９】
得られたエレクトロクロミック素子のＩＴＯ電極間に１．５Ｖの電圧を１０秒間印加し、表示面側から目視したところ、青から透明に着色変化し、電解質層の白色が目視で確認でき、酸化タングステンの酸化還元に伴うエレクトロクロミック挙動が確認できた。また、この素子に標準光であるＤ６５光源を照射したときの反射率の値は、酸化（白）時は５１％、還元（青）時は１０％であった。表示切替速度は、青→白に約１０秒、白→青に約９秒であった。導電層の表面粗さＲａが小さくなった分、高抵抗化により表示切替速度は遅くなった。
【００７０】
＜比較例５＞
従来構造のエレクトロクロミック素子（図３）として、導電層を表示面側の第１の積層基板、裏面側の第２の積層基板をともに具備しないこと以外は、実施例１と同じ材料、製法により、エレクトロクロミック素子を作製した。
【００７１】
得られたエレクトロクロミック素子のＩＴＯ電極間に１．５Ｖの電圧を１０秒間印加し、表示面側から目視したところ、青から透明に着色変化し、電解質層３０の白色が目視で確認でき、酸化タングステンの酸化還元に伴うエレクトロクロミック挙動が確認できた。また、この素子に標準光であるＤ６５光源を照射したときの反射率の値は、酸化（白）時は５４％、還元（青）時は１２％であった。表示切替速度は、青→白に約１５秒、白→青に約１４秒であった。導電層がない分、反射率が僅かに上昇したが、高抵抗化により表示切替速度は遅くなった。
【００７２】
実施例１、２、及び比較例１〜５で使用した各試料の導電層と導電粒子の条件、及び反射率、表示切替速度、色ムラを測定、観察した結果を表１にまとめて示す。
【００７３】
【表１】
2016114916.tif 000004
【００７４】
表１の結果から分かるように、両側（表示面側及び裏面側）の積層基板にエレクトロクロミック層との界面に凹凸形状を有する導電層を備え、凹凸形状のＲａ、導電層の膜厚、導電層中に導電粒子が含まれる割合を本発明で規定する好適な範囲内とすることで、総合的にもっとも良い反射率、表示切替速度（応答速度）の結果が得られた。
【産業上の利用可能性】
【００７５】
本発明は、電圧印加によって色を制御するエレクトロクロミック素子として、表示素子、調光素子等、多様な用途へ適用可能である。
【符号の説明】
【００７６】
１０、５０・・・第１の積層基板
１１、５１・・・第１の基材
１２、５２・・・第１の電極層
１３・・・第１の導電層
１４、５４・・・第１のエレクトロクロミック層
２０、６０・・・第２の積層基板
２１、６１・・・第２の基材
２２、６２・・・第２の電極層
２３・・・第２の導電層
２４、６４・・・第２のエレクトロクロミック層
３０、７０・・・電解質層
３１、７１・・・接着層
３３・・・導電粒子
３４・・・バインダー材料
３５・・・エレクトロクロミック材料 
【図１】
2016114916.tif 000006
【図２】
2016114916.tif 000007
【図３】
2016114916.tif 000008